(57)【要約】【課題】現在の感光体は、露光と現像ステーション間の時間と概ね同じ時間内で、例えば２００ｐｐｍに近い速度で、層を横切って電荷を移動させる。従って、２００ｐｐｍ未満の寛容度を得るために、又は２００ｐｐｍレベルまで達するために、感光体が放電できる速度を増大させることが望ましい。【解決手段】基板と、基板上に配置された電荷発生層と、電荷発生層上に配置された少なくとも１つの電荷輸送層とを含む画像形成部材であって、少なくとも１つの電荷輸送層が、テルフェニル系アリールアミンと、正孔輸送ポリマーと、を含む高電荷移動度の複合体を含むことを特徴とする、画像形成部材。【選択図】図１
2008046629.tif 000002
【特許請求の範囲】
【請求項１】
基板と、
前記基板上に配置された電荷発生層と、
前記電荷発生層上に配置された少なくとも１つの電荷輸送層と、
を含む画像形成部材であって、
前記少なくとも１つの電荷輸送層が、
テルフェニル系アリールアミンと、
正孔輸送ポリマーと、
を含む高電荷移動度の複合体を含むことを特徴とする、画像形成部材。
【請求項２】
前記テルフェニル系アリールアミンが次の化学式、
【化１】
2008046629.tif 000007
を有することを特徴とする、請求項１に記載の画像形成部材。
【請求項３】
前記正孔輸送ポリマーが、ジヒドロキシ−ＴＢＤ，Ｎ，Ｎ’−（３−ヒドロキシフェニル）−Ｎ，Ｎ’−ジフェニルベンジジンに基づくものであることを特徴とする、請求項１に記載の画像形成部材。
【請求項４】
記録媒体上に画像を形成するための画像形成装置であって、
ａ）静電潜像を受容するための電荷保持表面を有する画像形成部材であって、
基板と、
前記基板上に配置された電荷発生層と、
前記電荷発生層上に配置された少なくとも１つの電荷輸送層と、
を含み、前記少なくとも１つの電荷輸送層は、
テルフェニル系アリールアミンと、
正孔輸送ポリマーと、
を含む高電荷移動度の複合体を含む、画像形成部材と、
ｂ）前記電荷保持表面に現像剤材料を塗布し、前記静電潜像を現像して前記電荷保持表面に現像された画像を形成するための現像要素と、
ｃ）前記電荷保持表面から前記現像された画像をコピー基板に転写するための転写要素と、
ｄ）前記現像された画像を前記コピー基板に融着させる融着要素と、
を含むことを特徴とする画像形成装置。
【発明の詳細な説明】
【技術分野】
【０００１】
本発明で開示される実施形態は、一般に、電荷輸送ポリマー中に分散させた輸送分子を含む高電荷移動度の複合体を含む電荷輸送層を有する、改善された静電写真画像形成部材に関する。
【背景技術】
【０００２】
電子写真が進歩するにつれて、電子写真機が動作できる速度を増大させる必要性が引き続いて存在する。複雑で、極めて精巧な複写システムは、非常に高速で動作する必要があり、このことが感光体に対して精密な動作限界を含んだ厳しい要求を課す。
【発明の開示】
【発明が解決しようとする課題】
【０００３】
現在の感光体は、露光と現像ステーション間の時間と概ね同じ時間内で、例えば２００ｐｐｍに近い速度で、層を横切って電荷を移動させる。従って、２００ｐｐｍ未満の寛容度を得るために、又は２００ｐｐｍレベルまで達するために、感光体が放電できる速度を増大させることが望ましい。
【課題を解決するための手段】
【０００４】
本明細書に示される態様により、上記の現在の感光体又は画像形成部材の欠点に対処する電荷輸送層が提供される。本明細書に記載されるこれらの組成物及び方法は、画像形成部材がそれを横切って電荷を移動させ得る速度の実質的な増大を示す、高電荷移動度の複合体を含む機械的に強固な電荷輸送層に関する。
１つの実施形態は、テルフェニル系アリールアミン及び正孔輸送ポリマーを含む画像形成部材を含むことができる。
別の実施形態は、静電潜像を受け取る静電保持表面を有し、基板、基板上に配置された電荷発生層、電荷発生層上に配置された、テルフェニル系アリールアミン及び正孔輸送ポリマーを含む高電荷移動度の複合体を含んだ少なくとも１つの電荷輸送層を含む、画像形成部材と、電荷保持表面に現像剤材料を塗布して静電荷保持表面上に現像された画像を形成するように静電潜像を現像するための現像要素と、現像された画像を電荷保持表面からコピー基板に転写するための転写要素と、現像された画像をコピー基板に融着させるための融着要素と、を含む記録媒体上に画像を形成するための画像形成装置を提供することができる。
より良く理解するために、添付の図面を参照することができる。
【発明を実施するための最良の形態】
【０００５】
可撓性ベルトの形態の多層電子写真画像形成部材の例示的な実施形態を図１に示す。例示的な画像形成部材は、随意の導電性表面層又は複数表面層１２（本明細書では接地面層と呼ぶことができる）を有する支持基板１０と、基板自体が導電性である場合には随意の正孔ブロッキング層１４と、隋意の接着界面層１６と、電荷発生層１８と、電荷輸送層２０とを含む。電荷発生層１８及び電荷輸送層２０は、本明細書では２つの別々の層として説明される画像形成層を形成する。代替として、これらの層の機能性構成成分は、組み合わせて単層とすることもできることを理解されたい。
【０００６】
画像形成部材の他の層は、例えば、正孔ブロッキング層１４を通して導電層１２との電気的な連続性を促進するために、画像形成部材の一方の縁部に付けられる随意の接地ストリップ層４５を含むことができる。感光体のカール防止バッキング層３０は、支持基板１０の裏面に形成することができる。導電性の接地面１２は、典型的には、薄い金属層、例えば、真空蒸着又はスパッタリング法によって基板１０上に堆積させた厚さ１０ナノメートルのチタン・コーティングである。層１４、１６、１８、及び２０は、基板１０の導電性接地面１２の表面上に、溶媒を含む溶液としてそれぞれ別々に順次堆積させることができるが、その際、それぞれの層は次の層の堆積の前に乾燥させられる。接地ストリップ層４５は、これらの層のコーティング後又はＣＴＬと同時に付けることができる。
【０００７】
本明細書に記載される実施形態によって作製される多層可撓性電子写真画像形成部材のウェブストックは、長方形のシートに切り分けることができる。次いで切り分けられたそれぞれのシートは、端部で重ね合わせて、任意の適切な手段、例えば超音波溶接、糊付け、テープ付け、ステープル留め、又は圧着及び熱融着など、によって接合して、連続的な画像形成部材のシーム付きのベルト、スリーブ、又はシリンダーを形成する。
【０００８】
別々の電荷輸送層２０及び電荷発生層１８の代替として、図２に示されるような、単一の画像形成層２２を用いることができ、感光体の他の層は以下に説明されるように形成される。画像形成層２２は、静電帯電、画像様式での露光及び画像現像の間、暗所で静電荷を保持できる単一の電子写真活性層を含むことができる。単一の画像形成層２２は、バインダ中に電荷輸送層２０におけると同様の電荷輸送分子を含むことができ、そして隋意に以下に説明される層１８におけると同様の電荷発生／光導電材料を含むこともできる。
【０００９】
基板
感光体の支持基板１０は、不透明又は実質的に透明とすることができ、必要な機械的特性を有する任意の適切な有機又は無機材料を含むことができる。基板全体が、電気伝導性表面と同じ材料を含むことができ、又は電気伝導性表面は単に基板上のコーティングとすることができる。任意の適切な電気伝導性材料を用いることができる。典型的な電気伝導性材料としては、銅、真鍮、ニッケル、亜鉛、クロム、ステンレス・スチール、導電性プラスチック及びゴム、アルミニウム、半透明アルミニウム、スチール、カドミウム、銀、金、ジルコニウム、ニオブ、タンタル、バナジウム、ハフニウム、チタン、ニッケル、クロム、タングステン、モリブデン、適切な材料を含むか又は湿った空気中で調整することによって十分な水分含有量があることを確実にして材料を導電性にした導電性紙、インジウム、スズ、酸化スズ及び酸化インジウム・スズを含む金属酸化物などが挙げられる。それは、単一の金属化合物、或いは異なる金属及び／又は酸化物の二重層とすることができる。
【００１０】
基板１０はまた、全体を電気伝導性材料で調製することができ、或いは基板１０は、無機又は有機ポリマー材料、例えばＤｕＰｏｎｔから市販されている２軸延伸ポリエチレンテレフタレートであるＭＹＬＡＲ、又はＫＡＬＥＤＥＸ２０００として入手可能なポリエチレンナフタレートを含む絶縁性材料とすることができ、その際、接地面層１２は導電性チタン又はチタン／ジルコニウム・コーティング、さもなければ、酸化インジウムスズ、アルミニウム、チタンなどの半導体表面層を有する有機又は無機材料の層を含み、或いは、基板１０はアルミニウム、クロム、ニッケル、真鍮、その他の金属などの導電性材料だけで作成することができる。支持基板の厚さは、機械的性能及び経済的考慮を含む多数の要因に依存する。
【００１１】
基板１０は、例えばプレート、シリンダー、ドラム、スクロール、エンドレスの可撓性ベルトなどの多くの異なる形態を有することができる。基板がベルトの形態である場合、ベルトはシーム付き又はシームレスとすることができる。
基板１０の厚さは、可撓性、機械的性能及び経済的考慮を含む多数の要因に依存する。支持基板１０の厚さは、約２５マイクロメートルから約３，０００マイクロメートルまでの範囲とすることができる。可撓性感光体ベルトの調製の実施形態においては、基板１０の厚さは、最適な可撓性のため、及び感光体ベルトが機械ベルト支持モジュール内の小さな直径のローラ、例えば直径１９ミリメートルのローラの周りを循環するときに感光体の表面に引き起こされる曲げ応力を最小にするために、約５０マイクロメートルから約２００マイクロメートルまでである。
例示的な支持基板１０は、各コーティング層の溶液に使用される溶媒のいずれにも不溶であり、光学的に透明又は半透明であり、約１５０℃の高温まで熱的に安定である。画像形成部材の作製に使用される典型的な支持基板１０は、１℃当たり約１×１０-5から１℃当たり約３×１０-5までの範囲の熱収縮係数、及び約５×１０-5ｐｓｉ（３．５×１０-4Ｋｇ／ｃｍ2）と約７×１０-5ｐｓｉ（４．９×１０-4Ｋｇ／ｃｍ2）の間のヤング率を有する。
【００１２】
導電層
導電性接地面層１２は、電子写真画像形成部材に要求される光学的透明性及び可撓性によって厚さを変えることができる。感光体の可撓性ベルトが所望される場合、支持基板１０上の導電層１２、例えば、スパッタリング堆積法によって作成されるチタン及び／又はジルコニウム導電層の厚さは、典型的には、適切な背面消去のための適切な光透過性を可能にするために約２ナノメートルから約７５ナノメートルまでの範囲であり、電気伝導性、可撓性及び光透過性の最適な組み合わせの実施形態においては、約１０ナノメートルから約２０ナノメートルまでの範囲である。一般に、後方消去露光に関しては、導電層の光透過率は少なくとも約１５パーセントあることが望ましい。導電層は、金属に限定される必要はない。導電層１２は、例えば、真空蒸着又はスパッタリング法などの任意の適切なコーティング法によって基板上に形成することができる電気伝導性金属層とすることができる。導電層１２として使用するのに適切な典型的な金属としては、アルミニウム、ジルコニウム、ニオブ、タンタル、バナジウム、ハフニウム、チタン、ニッケル、ステンレス・スチール、クロム、タングステン、モリブデン、これらの組み合わせなどが挙げられる。基板全体が電気伝導性金属である場合、外表面は電気伝導層の機能を果たすことができ、別個の電気伝導層は省くことができる。導電層の他の例は、約４０００オングストロームと約９０００オングストロームの間の波長を有する光に対して透明な層としての導電性インジウムスズ酸化物のような材料の組み合わせ、又は不透明な導電層としてのプラスチック・バインダ中に分散させた導電性カーボンブラックとすることができる。
【００１３】
説明される実施形態は、無機又はＭＹＬＡＲなどの有機ポリマー材料を含む絶縁材料を含んだ基板層１０と、基板層１０上にコーティングされたチタン又はチタン／ジルコニウムなどの電気伝導性材料を含む接地面層１２とによって説明されることになる。
【００１４】
正孔ブロッキング層
次いで、隋意の正孔ブロッキング層１４を、基板１０又は存在する場合は層１２に付けることができる。隣接する導電層１２から光導電性又は電荷発生層への正孔注入に対する有効な障壁を形成することができる任意の適切な正電荷（正孔）ブロッキング層を用いることができる。電荷（正孔）ブロッキング層としては、ポリマー、例えばポリビニルブチラール、エポキシ樹脂、ポリエステル、ポリシロキサン、ポリアミド、ポリウレタン、ＨＥＭＡ、ヒドロキシプロピルセルロース、ポリホスファジンなどを挙げることができ、或いは、窒素含有シロキサン若しくはシラン、又は窒素含有チタン若しくはジルコニウム化合物、例えばチタネート及びジルコネート、を含むことができる。正孔ブロッキング層は、連続的であるべきであり、感光体設計に用いるために選択される材料の種類に応じて約０．２ミクロンから約１０マイクロメートルまでの広い範囲の厚さを有することができる。
【００１５】
ブロッキング層１４は連続的又は実質的に連続的なものとすることができ、あまり厚くなると、望ましくなく高い残留電圧をもたらす可能性があるので、約１０マイクロメートル未満の厚さを有することができる。例示的な実施形態の態様においては、約０．００５マイクロメートルから約２マイクロメートルまでのブロッキング層が、最適な電気的性能を与える。ブロッキング層は、任意の適切な従来技術、例えば噴霧、浸漬コーティング、ドロー・バー・コーティング、グラビア・コーティング、シルク・スクリーニング、エアナイフ・コーティング、反転ロール・コーティング、真空蒸着、化学処理など、によって塗布することができる。薄い層を得る便宜のために、ブロッキング層は、希薄溶液の形態で塗布することができ、溶媒は、コーティングの堆積後に真空、加熱などによる従来技術によって除去される。一般に、ブロッキング層材料と溶媒の重量比は、約０．０５：１００から約５：１００までの間であれば、噴霧コーティングには十分である。
【００１６】
接着性界面層
随意の別個の接着性界面層１６を備え付けることができる。図１に示される実施形態においては、界面層１６は、ブロッキング層１４と電荷発生層１８の間に配置される。界面層はコポリエステル樹脂を含むことができる。界面層に利用できる例示的なポリエステル樹脂としては、ポリアリレートポリビニルブチラール、例えばＴｏｙｏｔａ  Ｈｓｕｔｓｕ  Ｉｎｃ．から市販されているＡＲＤＥＬ  ＰＯＬＹＡＲＹＬＡＴＥ（Ｕ−１００）、全てＢｏｓｔｉｋからのＶＩＴＥＬ  ＰＥ−１００、ＶＩＴＥＬ  ＰＥ−２００、ＶＩＴＥＬ  ＰＥ−２００Ｄ、及びＶＩＴＥＬ  ＰＥ−２２２、Ｒｏｈｍ  Ｈａｓｓからの４９，０００ポリエステル、ポリビニルブチラールなどが挙げられる。接着性界面層１６は、正孔ブロッキング層１４に直接塗布することができる。従って、実施形態における接着性界面層１６は、下層の正孔ブロッキング層１４と上層の電荷発生層１８との両方に直接隣接して接触し、接着結合を向上させて連結する。しかし他の実施形態においては、接着性界面層１６は完全に省かれる。
【００１７】
接着性界面層１６用のポリエステルのコーティング溶液を作るためには任意の適切な溶媒又は溶媒混合物を用いることができる。任意の他の適切な従来技術により混合してその後に接着性層コーティング混合物を正孔ブロッキング層に塗布することができる。典型的な塗布技術には、噴霧、浸漬コーティング、ロール・コーティング、巻線ロッド・コーティングなどがある。堆積された湿潤コーティングの乾燥は、例えばオーブン乾燥、赤外線乾燥、空気乾燥などによって実施することができる。
乾燥後、接着性界面層１６は約０．０１マイクロメートルから約９００マイクロメートルまでの厚さを有することができる。実施形態においては、乾燥状態での厚さは、約０．０３マイクロメートルから約１マイクロメートルまでである。
【００１８】
電荷発生層
その後、電荷発生層１８を接着性層１６に塗布することができる。粒子状で不活性樹脂などの膜形成バインダ内に分散させた形態にすることができる電荷発生／光導電性材料を含む任意の適切な電荷発生バインダを用いることができる。電荷発生材料の例としては、膜形成ポリマー・バインダに分散させた、無機光導電性材料、例えばアモルファス・セレン、三方晶セレン、並びに、セレン−テルル、セレン−テルル−ヒ素、ヒ化セレン及びこれらの混合物から成る群から選択されたセレン合金、並びに、種々のフタロシアニン色素を含む有機光導電性材料、例えば、Ｘ型金属フリーのフタロシアニン、バナジルフタロシアニン及び銅フタロシアニンなどの金属フタロシアニン、ヒドロキシガリウムフタロシアニン、クロロガリウムフタロシアニン、チタニルフタロシアニン、キナクリドン、ジブロモアンタントロン色素、ベンズイミダゾールペリレン、置換２，４−ジアミノ−トリアジン、多核芳香族キノンなどが挙げられる。セレン、セレン合金、ベンズイミダゾールペリレンなど及びこれらの混合物は、連続的な均質電荷発生層として形成することができる。多電荷発生層組成物を、光導電層が電荷発生層の特性を強める又は弱める箇所で使用することができる。所望ならば、当技術分野において既知の他の適切な電荷発生材料を用いることもできる。選択される電荷発生材料は、静電潜像を形成するための電子写真画像形成プロセスにおける画像様式の放射露光ステップの間、約４００ｎｍと約９００ｎｍの間の波長を有する活性化放射に高感光性であるべきである。例えば、ヒドロキシガリウムフタロシアニンは、約３７０から約９５０ナノメートルまでの波長の光を吸収する。
【００１９】
任意の適切な不活性樹脂材料を、電荷発生層１８内にバインダとして使用することができる。典型的な有機樹脂バインダとしては、熱可塑性及び熱硬化性樹脂、例えば、１つ又はそれ以上のポリカーボネート、ポリエステル、ポリアミド、ポリウレタン、ポリスチレン、ポリアリールエーテル、ポリアリールスルホン、ポリブタジエン、ポリスルホン、ポリエーテルスルホン、ポリエチレン、ポリプロピレン、ポリイミド、ポリメチルペンテン、ポリフェニレンスルフィド、ポリビニルブチラール、ポリビニルアセテート、ポリシロキサン、ポリアクリレート、ポリビニルアセタール、ポリアミド、ポリイミド、アミノ樹脂、フェニレンオキシド樹脂、テレフタル酸樹脂、エポキシ樹脂、フェノール樹脂、ポリスチレン及びアクリロニトリル・コポリマー、ポリビニルクロリド、ビニルクロリド及びビニルアセテート・コポリマー、アクリレート・コポリマー、アルキド樹脂、セルロース膜形成剤、ポリ（アミドイミド）、スチレン−ブタジエン・コポリマー、ビニリデンクロリド／ビニルクロリド・コポリマー、ビニルアセテート／ビニリデンクロリド・コポリマー、スチレンーアルキド樹脂などが挙げられる。別の膜形成ポリマー・バインダは、４０，０００の粘度−分子量を有するＰＣＺ−４００（ポリ（４，４’−ジヒドロキシ−ジフェニル−１−１−シクロヘキサン）であり、Ｍｉｔｓｕｂｉｓｈｉ  Ｇａｓ  Ｃｈｅｍｉｃａｌ  Ｃｏｒｐｏｒａｔｉｏｎ（日本国東京）から入手可能である。
【００２０】
電荷発生材料は、種々の量で樹脂バインダ組成物中に存在させることができる。通常、約５体積％から約９０体積％までの電荷発生材料を、樹脂バインダの約１０体積％から約９５体積％までで分散させ、そしてより具体的には約２０体積％から約６０体積％までの電荷発生材料を、樹脂バインダ組成物の約４０体積％から約８０体積％までで分散させる。
電荷発生材料及び樹脂バインダ材料を含有する電荷発生層１８は、通常、約０．１マイクロメートルから約５マイクロメートルまでの範囲の厚さをもち、乾燥時には例えば約０．３マイクロメートルから約３マイクロメートルまでの厚さをもつ。電荷発生層の厚さは、一般にバインダ含有量に関連する。より高いバインダ含有量の組成物は、一般により厚い電荷発生層に使用される。
【００２１】
電荷輸送層
その後、電荷輸送層２０が電荷発生層１８上に塗布されるが、この電荷輸送層２０は、電荷発生層１８からの、光で発生した正孔又は電子の注入をサポートすることができ、且つ、これらの正孔／電子を電荷輸送層を通して輸送して画像形成部材表面上の表面電荷を選択的に放電することができる、任意の適切な透明有機ポリマー又は非ポリマー材料を含むことができる。１つの実施形態においては、電荷輸送層２０は、正孔を輸送する作用をするだけでなく、アブレーション又は化学的な攻撃から電荷発生層１８を保護し、それ故に画像形成部材の耐用年数を延ばすことができる。電荷輸送層２０は、実質的に非光導電性材料であるが、電荷発生層１８からの、光で発生した正孔の注入をサポートするものとすることができる。
【００２２】
層２０は、普通は、それを通して露光が実施されるときに大部分の入射放射が確実に下層の電荷発生層１８で使われるように、電子写真画像形成部材が使用される波長領域において透明である。電荷輸送層は、ゼログラフィに有用な光の波長、例えば４００ナノメートルから９００ナノメートルまでの波長に露光されるときに、光吸収が無視できて電荷を発生しない優れた光学的透明性を示すべきである。感光体が透明な基板１０及び同じく透明又は部分的に透明な導電層１２を用いて調製される場合、画像様式での露光又は消去は、基板の裏面を透過する全ての光により、基板１０を通して達成することができる。この場合、層２０の材料は、電荷発生層１８が基板と電荷輸送層２０の間に挟まれているならば、使用する波長領域の光を透過させる必要はない。電荷発生層１８と組み合わされた電荷輸送層２０は、電荷輸送層上に置かれた静電荷が照明がないときには伝導されない程度に絶縁体である。電荷輸送層２０は、電荷が放電プロセス中に通過するとき、最小限の電荷だけをトラップすべきである。
【００２３】
電荷輸送層２０は、電気的に不活性なポリマー材料、例えばポリカーボネートに溶解又は分子分散させて固溶体を形成することによりこの材料を電気的に活性にする添加剤として有用な任意の適切な電荷輸送成分又は活性化化合物を含むことができる。「溶解」とは、例えば小さい分子をポリマー中に溶解させて均質相を形成する溶液を形成することを指し、実施形態における分子分散とは、例えばポリマー中に分散された電荷輸送分子のことを指し、その際小さな分子は分子のスケールでポリマー中に分散する。電荷輸送成分は、それが添加されなければ、電荷発生材料からの、光で発生した正孔の注入をサポートすることができず、またこれらの正孔を輸送することができない膜形成ポリマー材料に添加することができる。この添加は、電気的に不活性なポリマー材料を、電荷発生層１８からの、光で発生した正孔の注入をサポートすることができ、且つ、電荷輸送層上の表面電荷を放電するためにこれらの正孔を電荷輸送層２０を通して輸送することができる材料に転化する。電荷輸送成分は、典型的には、分子間の電荷輸送、及び最終的には電荷輸送層の表面に至る電荷輸送を協働する有機化合物の小さな分子を含む。
【００２４】
電荷輸送層のために選択されるバインダ材料の例としては、ポリカーボネート、ポリアリレート、アクリレート・ポリマー、ビニル・ポリマー、セルロース・ポリマー、ポリエステル、ポリシロキサン、ポリアミド、ポリウレタン、ポリ（シクロオレフィン）、及びエポキシ、並びにそれらのランダム又は交互コポリマーが挙げられる。実施形態においては、電気的に不活性なバインダは、例えば分子量が約２０，０００から約１００，０００まで、そしてより具体的には分子量Ｍｗが約５０，０００から約１００，０００までのポリカーボネート樹脂を含む。ポリカーボネートの例には、ポリ（４，４’−イソプロピリデン−ジフェニレン）カーボネート（ビスフェノール−Ａ−ポリカーボネートとも呼ばれる）、ポリ（４，４’−シクロヘキシリジンジフェニレン）カーボネート（ビスフェノール−Ｚポリカーボネートとも呼ばれる）、ポリ（４，４’−イソプロピリデン−３，３’−ジメチル−ジフェニル）カーボネート（ビスフェノール−Ｃ−ポリカーボネートとも呼ばれる）などがある。実施形態においては、電荷輸送層、例えば正孔輸送層は、約１０ミクロンから約５５ミクロンの厚さを有することができる。
【００２５】
電荷輸送層は、実施形態においては、アリールアミン分子、及びその他の既知の電荷成分を含むことができる。例えば、本明細書において開示される光導電性画像形成部材は、次の化学式の電荷輸送アリールアミンを有することができる。
【化１】
2008046629.tif 000003
式中、ｘはアルキルであり、ここでアリールアミンは樹脂バインダ中に分散させる。別の実施形態では、画像形成部材は、ｘがメチル、塩素であるハロゲンであるアリールアミンと、ポリカーボネート及びポリスチレンから成る群から選択される樹脂バインダとを有することができる。さらに別の実施形態においては、光導電性画像形成部材は、Ｎ，Ｎ’−ジフェニル−Ｎ，Ｎ−ビス（３−メチルフェニル）−１，１’−ビフェニル−４，４’−ジアミンであるアリールアミンを有する。
【００２６】
これまでの努力は、安定した正孔輸送ポリマーを製造する繰り返し可能で再現可能な合成法及び精製方法を開発することに費やされてきた。代表的な合成経路を以下の図に示す。
【化２】
2008046629.tif 000004
この場合、ポリマーは、ジヒドロキシ−ＴＢＤ，Ｎ，Ｎ’−（３−ヒドロキシフェニル）−Ｎ，Ｎ’−ジフェニルベンジジン（ＤＨＴＢＤ）と、ビスフェノール−Ａ−ビスクロロホルマート及びジエチレングリコールビスクロロホルマートの混合物との反応によって合成されるコポリマーである。このコモノマーの混合物は、最終的なポリマー構造体の剛性と可撓性との間のバランスをとるように選択された。これは例示的なポリマーを使用したが、この合成プロセスは、それぞれモノマー又はモノマー混合物の選択によって無数の組成のホモポリマー及びコポリマーを生じることができることを理解されたい。本開示に使用されるように、「ＴＢＤ」は、Ｎ，Ｎ，Ｎ，Ｎ−テトラフェニル−４，４−ビフェニル−ジアミンの骨格を有する全ての化合物種に関する一般的な頭字語である。
【００２７】
しかし、以前に議論したように、現在の画像形成部材が動作できる速度を増大させる必要がある。上述した現在の移動性複合体は、それらの意図された目的のためには適切であるが、所望の電荷移動速度を与えない。画像形成部材の電荷を移動させる機能の速度の主要な計測値は、その正孔移動度であり、印加される電場の関数として又は特定の電場における移動度として表すことができる。
【００２８】
テルフェニル系アリールアミン、例えばｍ−Ｂｕｔｔｅｒ（以下に示す）は、５０重量％にて、従来のＮ，Ｎ−ビス（３−メチルフェニル）−Ｎ，Ｎ−ジフェニル−４，４’−ベンジジンの２倍から５倍までの正孔移動度を有することが示されている。
【化３】
2008046629.tif 000005
Ｎ，Ｎ−ビス（３−メチルフェニル）−Ｎ，Ｎ−ジフェニル−４，４’−ベンジジンの別の代替としては、ＴＰＤ系材料、Ｎ，Ｎ，Ｎ’，Ｎ’−（４−メチルフェニル）ベンジジン（Ｎ，Ｎ−ビス（３−メチルフェニル）−Ｎ，Ｎ−ジフェニル−４，４’−ベンジジン）であり、これはまたＮ，Ｎ−ビス（３−メチルフェニル）−Ｎ，Ｎ−ジフェニル−４，４’−ベンジジンよりもわずかに高い移動度を示した。Ｎ，Ｎ−ビス（３−メチルフェニル）−Ｎ，Ｎ−ジフェニル−４，４’−ベンジジンは、Ｎ，Ｎ−ビス（３−メチルフェニル）−Ｎ，Ｎ−ジフェニル−４，４’−ベンジジンの約２倍の移動度を示し、追加の利点として極めて低い残留電圧及び極めて安定な電気サイクルを示した。Ｎ，Ｎ−ビス（３−メチルフェニル）−Ｎ，Ｎ−ジフェニル−４，４’−ベンジジンの分子構造は、次の通りである。
【化４】
2008046629.tif 000006
【００２９】
本発明の実施形態において、正孔輸送ポリマーとテルフェニル系アリールアミンとの組み合わせは、それら個々の移動度の合計よりも遥かに大きな、著しく高い正孔移動度を有する。この相乗効果は、例えば、ＤＨＴＢＤに基づく正孔輸送ポリマーとテルフェニル系アリールアミン（ｍ−ｂｕｔｔｅｒ）の組み合わせにおいて見ることができ、現在の画像形成部材（５０％／ｍＴＢＤ：ＭＡＫＲＯＬＯＮ）の１６倍から２０倍までの移動度を示すが、これに対して、個々の正孔輸送ポリマー及び個々のテルフェニル系アリールアミンは、それぞれ、現在の画像形成部材よりも低い移動度、及び現在の画像形成部材よりも２倍から５倍までの移動度を有する。上記のように、Ｎ，Ｎ，Ｎ’，Ｎ’−（４−メチルフェニル）−４，４’−ベンジジン及び正孔輸送ポリマーの組み合わせはまた、正孔輸送ポリマーとＮ，Ｎ−ビス（３−メチルフェニル）−Ｎ，Ｎ−ジフェニル−４，４’−ベンジジンとの組み合わせよりも、わずかであるが高い移動度を示す。図３は、種々異なる輸送分子を組み入れたＣＴＬについて得られた５００Ｖにおける移動度の比較を示す。図４は、１００Ｖにおける同様の比較を示す。分かるように、ｍ−ｂｕｔｔｅｒを組み入れたＣＴＬは、その他の輸送分子を組み入れたものよりも遥かに高い電荷移動度を示した。
【００３０】
実施形態においては、テルフェニル系アリールアミンは、電荷輸送層の総重量の約５重量％から約７５重量％まで、又は約２５重量％から約５０重量％までの量で電荷輸送層内に存在する。実施形態においては、正孔輸送ポリマーは、電荷輸送層の総重量の約２５％から約９５％まで、又は約５０％から約７５％までの量で電荷輸送層内に存在する。さらなる実施形態においては、電荷輸送層は、量比が約５：９５又は約９５：５のテルフェニル系アリールアミンの正孔輸送ポリマー対する比を含む。
【００３１】
例えば、改善された横方向の電荷マイグレーション（ＬＣＭ）耐性を可能にするために電荷輸送層又は少なくとも１つの電荷輸送層に隋意に組み入れられる成分又は材料の例としては、ヒンダード・フェノール系酸化防止剤、例えばテトラキスメチレン（３，５−ジ−ｔｅｒｔ−ブチル−４−ヒドロキシヒドロシンナメート）メタン（Ｃｉｂａ  Ｓｐｅｃｉａｌｔｙ  Ｃｈｅｍｉｃａｌから入手可能なＩＲＧＡＮＯＸ（登録商標）１０１０）、ブチル化ヒドロキシトルエン（ＢＨＴ）、及びその他の、ＳＵＭＩＬＩＺＥＲ（登録商標）ＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭ及びＧＳ（Ｓｕｍｉｔｏｍｏ  Ｃｈｅｍｉｃａｌ  Ｃｏ．，  Ｌｔｄ．から入手可能）、ＩＲＧＡＮＯＸ（登録商標）１０３５、１０７６、１０９８、１１３５、１１４１、１２２２、１３３０、１４２５ＷＬ、１５２０Ｌ、２４５、２５９、３１１４、３７９０、５０５７及び５６５（Ｃｉｂａ  Ｓｐｅｃｉａｌｔｉｅｓ  Ｃｈｅｍｉｃａｌｓから入手可能）、並びにＡＤＥＫＡ  ＳＴＡＢ（登録商標）ＡＯ−２０、ＡＯ−３０、ＡＯ−４０、ＡＯ−５０、ＡＯ−６０、ＡＯ−７０、ＡＯ−８０及びＡＯ−３３０（Ａｓａｈｉ  Ｄｅｎｋａ  Ｃｏ．，  Ｌｔｄ．から入手可能）を含むヒンダード・フェノール系酸化防止剤、ヒンダード・アミン酸化防止剤、例えばＳＡＮＯＬ（登録商標）ＬＳ−２６２６、ＬＳ−７６５、ＬＳ−７７０及びＬＳ−７４４（ＳＮＫＹＯ  ＣＯ．，  Ｌｔｄ．から入手可能）、ＴＩＮＵＶＩＮ（登録商標）１４４及び６２２ＬＤ（Ｃｉｂａ  Ｓｐｅｃｉａｌｔｉｅｓ  Ｃｈｅｍｉｃａｌｓから入手可能）、ＭＡＲＫ（登録商標）ＬＡ５７、ＬＡ６７、ＬＡ６２、ＬＡ６８及びＬＡ６３（Ａｓａｈｉ  Ｄｅｎｋａ  Ｃｏ．，  Ｌｔｄ．から入手可能）、並びにＳＵＭＩＬＩＺＥＲ（登録商標）ＴＰＳ（Ｓｕｍｉｔｏｍｏ  Ｃｈｅｍｉｃａｌ  Ｃｏ．，  Ｌｔｄ．から入手可能）、チオエーテル酸化防止剤、例えばＳＵＭＩＬＩＺＥＲ（登録商標）ＴＰ−Ｄ（Ｓｕｍｉｔｏｍｏ  Ｃｈｅｍｉｃａｌ  Ｃｏ．，  Ｌｔｄから入手可能）、ホスファイト酸化防止剤、例えばＭＡＲＫ（登録商標）２１１２、ＰＥＰ−８、ＰＥＰ−２４Ｇ、ＰＥＰ−３６、３２９Ｋ及びＨＰ−１０（Ａｓａｈｉ  Ｄｅｎｋａ  Ｃｏ．，  Ｌｔｄ．から入手可能）、その他の分子、例えばビス（４−ジエチルアミノ−２−メチルフェニル）フェニルメタン（ＢＤＥＴＰＭ）、ビス−［２−メチル−４−（Ｎ−２−ヒドロキシエチル−Ｎ−エチル−アミノフェニル）］−フェニルメタン（ＤＨＴＰＭ）などが挙げられる。少なくとも１つの電荷輸送層中の酸化防止剤の重量パーセントは、約０から約２０まで、約１から約１０まで、又は約３から約８までの重量パーセントである。
【００３２】
電荷輸送層は、正孔輸送層上に置かれた静電電荷が、その上での静電潜像の形成及び保持を妨げるのに十分な速度で、照明なしには伝導されない程度に絶縁体であるべきである。一般に、電荷輸送層の電荷発生層に対する厚さの比は、約２：１から２００：１までに維持することができ、幾つかの場合には４００：１程にも大きくできる。電荷輸送層は、可視光又は意図された使用領域における放射に対して実質的に非吸収性であるが、電荷発生層である光導電層からの、光で発生した正孔の注入を可能にし、これらの正孔がその中を通して輸送されて活性層の表面上の表面電荷を選択的に放電することを可能にする点で電気的に「活性」である。
【００３３】
電荷輸送層混合物を形成し、その後に支持基板層に塗布するためには、任意の適切な従来技術を用いることができる。典型的な塗布技術としては、例えば、押出成形コーティング、ドロー・バー・コーティング、ロール・コーティング、巻線ロッド・コーティングなどが挙げられる。電荷輸送層は、単一のコーティング・ステップ又は複数のコーティング・ステップで形成することができる。
堆積させたコーティングの乾燥は、オーブン乾燥、赤外線乾燥、空気乾燥などのような任意の適切な従来技術によって実施することができる。乾燥後の電荷輸送層の厚さは、最適な光電気的及び機械的結果を得るためには、約１０マイクロメートルから約４０マイクロメートルまで、又は約２４マイクロメートルから約３４マイクロメートルまでである。
【００３４】
接地ストリップ層
例えば膜形成バインダ中に分散させた導電性粒子を含む従来の接地ストリップ層４５のような他の層を、導電層１２までの電気的連続性を促進するために画像形成部材の一縁部に塗布することができる。接地ストリップ層４５は、任意の適切な膜形成ポリマー・バインダ及び電気伝導性粒子を含むことができる。接地ストリップ層４５は、約７マイクロメートルから約４２マイクロメートルまで、例えば約１４マイクロメートルから約２３マイクロメートルまでの厚さを有することができる。
【００３５】
カール防止バック・コーティング
イオノグラフィ画像形成部材に関しては、電気絶縁性の誘電体画像形成層が電気伝導性表面に付けられる。基板は、電荷輸送層又は誘電体画像形成層を保持する側とは反対側に、層内における熱収縮不一致を相殺するために、カール防止バック・コーティング層を含有することができる。
一般に、カール防止バック・コーティング層は、溶媒中に溶解されて活性感光体の反対側にコーティングされたポリマー及び接着剤を含む。接着剤は、当技術分野において既知のいずれか、例えばＢｏｓｔｉｋ，  Ｉｎｃ．（マサチューセッツ州Ｍｉｄｄｌｅｔｏｎ）から入手可能なＶＩＴＥＬ  ＰＥ２２００とすることができる。また、任意の他の適切なコポリエステルを使用することもできる。カール防止バック・コーティング層は、コピー機又はプリンター内のローラ及び支持バー上でゼログラフィの循環運動を受ける一方で、感光体の耐用寿命の間、感光体のポリエチレンナフタレート（ＰＥＮ）基板に付着していなければならない。
【００３６】
電子写真画像形成部材に関しては、導電層の上にある可撓性の誘電体層は、活性光導電層の代わりに用いることができる。任意の適切な従来の可撓性の電気絶縁性の熱可塑性誘電体ポリマー・マトリックス材料を、電子写真画像形成部材の誘電体層内に用いることができる。所望ならば、本明細書に開示される可撓性ベルトは、循環運動耐久性が重要である他の目的のために使用することができる。
【００３７】
調製された可撓性画像形成ベルトは、その後は、活性化電磁放射への画像様式の露光の前に均一な帯電を利用する任意の適切な従来の電子写真画像形成プロセスにおいて用いることができる。電子写真部材の画像形成表面が静電荷で均一に帯電され、活性化電磁放射に画像様式で露光される場合、従来のポジ現像又は反転現像法を用いて電子写真画像形成部材の画像形成表面上にマーキング材料画像を形成することができる。従って、適切な電気的バイアスを印加し、適切な電荷極性を有するトナーを選択することによって、トナー画像が、電子写真画像形成部材の画像形成表面上の帯電領域又は放電領域内に形成される。例えば、ポジ現像に対しては、帯電したトナー粒子は、画像形成表面の反対極性に帯電した静電領域に引き付けられ、反転現像に対しては、帯電したトナー粒子は画像形成表面の放電領域に引き付けられる。
電子写真デバイスは、例示的な実施形態によって形成される感光体ベルトが装備されたマーキング・エンジンに印刷することによって評価することができる。固有の電気特性に関しては、従来の電気ドラム・スキャナーによって調査することができる。
【実施例】
【００３８】
サンプル調製
実施例Ｉ
チタン及びジルコニウムの混合物でメタライズされたポリエチレンナフタレート基板（ＰＥＮ）に、次の層、即ち、シラン正孔ブロッキング層と、Ａｒｄｅｌを含む中間接着層と、ポリカーボネート−Ｚバインダ・ポリマー（ＰＣＺ−２００）内に分散させたＩＶ型ヒドロキシガリウムフタロシアニンを含む電荷輸送層と、を連続してプレ・コーティングして付着させた。この付着物の上に、電荷輸送層をコーティングした。こうした層の配合及びコーティングは、当業者には良く知られている。電荷輸送層は、０．７ｇのＮ，Ｎ−ビス（３−メチルフェニル）−Ｎ，Ｎ−ジフェニル−４，４’−ベンジジンを１１．３３ｇの塩化メチレン中で１．３ｇのＭＡＫＲＯＬＯＮ（登録商標）５７０５と混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００３９】
実施例ＩＩ
チタン及びジルコニウムの混合物でメタライズされたポリエチレンナフタレート基板（ＰＥＮ）に、次の層、即ち、シラン正孔ブロッキング層と、Ａｒｄｅｌを含む中間接着層と、ポリカーボネート−Ｚバインダ・ポリマー（ＰＣＺ−２００）に分散させたＩＶ型ヒドロキシガリウムフタロシアニンを含む電荷輸送層と、を連続してプレ・コーティングして付着させた。この付着物の上に、電荷輸送層をコーティングした。電荷輸送層は、１．０ｇのＮ，Ｎ−ビス（３−メチルフェニル）−Ｎ，Ｎ−ジフェニル−４，４’−ベンジジンを、１１．３３ｇの塩化メチレン中で１．０ｇのＭＡＫＲＯＬＯＮ（登録商標）５７０５と混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４０】
実施例ＩＩＩ
ポリエチレンナフタレート基板（ＰＥＮ）を実施例ＩＩにおけると同様に調製し、電荷輸送層でコーティングした。電荷輸送層は、２．０ｇのポリマー（Ｎ，Ｎ’−（３−ヒドロキシフェニル）−Ｎ，Ｎ’−ジフェニルベンジジン（ＤＨＴＢＤ）とジエチレングリコールビスクロロホルマートとの反応によって合成）を１１．３３ｇの塩化メチレン中でジエチレングリコールと混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４１】
実施例ＩＶ
ポリエチレンナフタレート基板（ＰＥＮ）を実施例ＩＩにおけると同様に調製し、電荷輸送層でコーティングした。電荷輸送層は、２．０ｇのコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）と、ビスフェノール−Ａ−ビスクロロホルマート及びジエチレングリコールビスクロロホルマートの混合物との反応により合成）を１１．３３ｇの塩化メチレンに混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４２】
実施例Ｖ
ポリエチレンナフタレート基板（ＰＥＮ）を実施例ＩＩにおけると同様に調製し、電荷輸送層でコーティングした。この付着物の上に、電荷輸送層をコーティングした。電荷輸送層は、２．０ｇのポリマー（Ｎ，Ｎ’−（３−ヒドロキシフェニル）−Ｎ，Ｎ’−ジフェニルベンジジン（ＤＨＴＢＤ）とジエチレングリコールビスクロロホルマートとの反応によって合成）を１１．３３ｇの塩化メチレンに混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４３】
実施例ＶＩ
ポリエチレンナフタレート基板（ＰＥＮ）を実施例ＩＩにおけると同様に調製し、電荷輸送層でコーティングした。電荷輸送層は、２．０ｇのポリマー（Ｎ，Ｎ’−（３−ヒドロキシフェニル）−Ｎ，Ｎ’−ジフェニルベンジジン（ＤＨＴＢＤ）とジエチレングリコールビスクロロホルマートとの反応によって合成）を１１．３３ｇの塩化メチレンに混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４４】
実施例ＶＩＩ
ポリエチレンナフタレート基板（ＰＥＮ）を実施例ＩＩにおけると同様に調製し、電荷輸送層でコーティングした。電荷輸送層は、０．２ｇのＮ，Ｎ−ビス（３−メチルフェニル）−Ｎ，Ｎ−ジフェニル−４，４’−ベンジジンを、１１．３３ｇの塩化メチレン中で１．８ｇのコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）とビスフェノール−Ａ−ビスクロロホルマート及びジエチレングリコールビスクロロホルマートの混合物との反応により合成）と混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４５】
実施例ＶＩＩＩ
ポリエチレンナフタレート基板（ＰＥＮ）を実施例ＩＩにおけると同様に調製し、電荷輸送層でコーティングした。電荷輸送層は、０．７ｇのＮ，Ｎ−ビス（３−メチルフェニル）−Ｎ，Ｎ−ジフェニル−４，４’−ベンジジンを、１１．３３ｇの塩化メチレン中で１．２ｇのコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）とビスフェノール−Ａ−ビスクロロホルマート及びジエチレングリコールビスクロロホルマートの混合物との反応によって合成）と混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４６】
実施例ＩＸ
ポリエチレンナフタレート基板（ＰＥＮ）を実施例ＩＩにおけると同様に調製し、電荷輸送層でコーティングした。電荷輸送層は、１．０ｇのＮ，Ｎ−ビス（３−メチルフェニル）−Ｎ，Ｎ−ジフェニル−４，４’−ベンジジンを、１１．３３ｇの塩化メチレン中で１．０ｇの正孔輸送ポリマーであるコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）とビスフェノール−Ａ−ビスクロロホルマート及びジエチレングリコールビスクロロホルマートの混合物との反応によって合成）と混合することによって調製した。電荷輸送層は、光発生層上にウェブ・コーティング法を用いてコーティングしたが、その際、１０ｍｉｌギャップを有する３．５インチの８パスアプリケータをデバイス上に掃引して約２５マイクロメートルの厚さを有する電荷輸送層を堆積させた。電荷輸送コーティングは、約１２０℃にて、約１分間強制空気オーブン内で乾燥させた。
【００４７】
実施例Ｘ
ポリエチレンナフタレート基板（ＰＥＮ）を実施例ＩＩにおけると同様に調製し、電荷輸送層でコーティングした。電荷輸送層は、１．０ｇのＮ，Ｎ−ビス（３−メチルフェニル）−Ｎ，Ｎ−ジフェニル−４，４’−ベンジジンを、１１．３３ｇの塩化メチレン中で１．０ｇのコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）とビスフェノール−Ａ−ビスクロロホルマート及びジエチレングリコールビスクロロホルマートの混合物との反応によって合成）を混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４８】
実施例ＸＩ
ポリエチレンナフタレート基板（ＰＥＮ）を実施例ＩＩにおけると同様に調製し、電荷輸送層でコーティングした。電荷輸送層は、１．０ｇのＮ，Ｎ’−ビス（４−ｎ−ブチルフェニル）−Ｎ，Ｎ’−ビス（３−メチルフェニル）−４，４’’−ジアミノ−ｐ−テルフェニルを、１１．３３ｇの塩化メチレン中で１．０ｇの正孔輸送ポリマーであるコポリマー（ジヒドロキシ−ＴＢＤ，Ｎ，Ｎ’−（３−ヒドロキシフェニル）−Ｎ，Ｎ’−ジフェニルベンジジン（ＤＨＴＢＤ）とビスフェノール−Ａ−ビスクロロホルマート及びジエチレングリコールビスクロロホルマートの混合物との反応によって合成）と混合することによって調製した。電荷輸送層は、光発生層上にウェブ・コーティング法を用いてコーティングしたが、その際、１０ｍｉｌギャップを有する３．５インチの８パスアプリケータをデバイス全域にわたって掃引して約２５マイクロメートルの厚さを有する電荷輸送層を堆積させた。電荷輸送コーティングは、約１２０℃にて、約１分間強制空気オーブン内で乾燥させた。
【００４９】
実施例ＸＩＩ（移動度評価）
飛行時間計測式技術を用いた移動度を測定する実験方法は、Ａｎｄｒｅｗ  Ｒ．  Ｍｅｌｎｙｋ及びＤａｍｏｄａｒ  Ｍ  Ｐａｉ著の刊行物「電気及び光学特性の測定」の第５章［過渡光導電体計測］３．２節に詳細に記載されている。
【図面の簡単な説明】
【００５０】
【図１】１つの実施形態による電荷輸送層が単層である多層電子写真画像形成部材の断面図である。
【図２】別の実施形態による多層電子写真画像形成部材の断面図である。
【図３】種々異なる輸送分子を組み入れたＣＴＬに関して、５００Ｖにおいて得られた移動度の比較である。
【図４】種々異なる輸送分子を組み入れたＣＴＬに関して、１００Ｖにおいて得られた移動度の比較である。
【符号の説明】
【００５１】
１０：支持基板
１２：表面層
１４：正孔ブロッキング層
１６：接着界面層
１８：電荷発生層
２０：電荷輸送層
２２：画像形成層
３０：カール防止バッキング層
４５：接地ストリップ層
【図１】
2008046629.tif 000008
【図２】
2008046629.tif 000009
【図３】
2008046629.tif 000010
【図４】
2008046629.tif 000011